(57)【要約】【目的】  印刷物から放散するアルデヒド類を低減させる、アルデヒド類吸着能を有するポリフェノールを含む植物抽出物を含有する平版インキ組成物を提供する。【構成】  ポリフェノールを含む植物抽出物を含有することを特徴とする平版印刷インキ組成物。  および前記ポリフェノールが茶カテキンである上記平版印刷インキ組成物。  および上記平版印刷インキ組成物を印刷して得られる印刷物。【特許請求の範囲】
【請求項１】
ポリフェノールを含む植物抽出物を含有することを特徴とする平版印刷インキ組成物。
【請求項２】
前記ポリフェノールが茶カテキンである請求項１記載の平版印刷インキ組成物。
【請求項３】
請求項１または２記載の平版印刷インキ組成物を印刷して得られる印刷物。
【発明の詳細な説明】
【技術分野】
【０００１】
本発明は、印刷物から放散するアルデヒド類を低減させる、アルデヒド類吸着能を有するポリフェノールを含む植物抽出物を含有する平版インキ組成物に関するものである。
【背景技術】
【０００２】
近年、環境に対する関心がますます高まっており、建築物や家具等に使用される材料から放散されるホルムアルデヒド、アセトアルデヒド等のアルデヒド類が人体に与える悪影響が問題となっている。特に、ホルムアルデヒドはシックハウス症候群を引き起こす物質として大きな社会問題となっている。これに対し、建材、塗料業界では吸着剤を含有する塗料等が提案されている。
【０００３】
さらに、ホルムアルデヒドは建材や塗料以外にも機器、衣類、雑貨、食品、紙、印刷物等の日常生活に密接に関連した製品からも僅かながら放散することが近年の研究から明らかになってきている。しかしながら、印刷物の分野ではこのことに配慮した製品はいまだ開発されていない。ホルムアルデヒドは空気中低濃度であっても人体に有害であるため、印刷物についてもその放散量の低減が必要であることは明らかである。
【発明の開示】
【発明が解決しようとする課題】
【０００４】
本発明は、印刷物から放散するアルデヒド類を低減させた平版インキ組成物、及びそれを用いた印刷物を提供することをその課題とする。
【課題を解決するための手段】
【０００５】
そこで、本発明者は上記課題を解決すべく鋭意検討を重ねた結果、ポリフェノールを含む植物抽出物を含有することを特徴とする平版印刷インキ組成物が、ホルムアルデヒド等のアルデヒド類の印刷物からの放散を低減させるのに優れた効果を示すことを見出し本発明を完成するに至った。
即ち本発明はポリフェノールを含む植物抽出物を含有することを特徴とする平版印刷インキ組成物に関するものである。また本発明はポリフェノールが茶カテキンである平版印刷インキ組成物に関するものである。さらに本発明は、上記平版印刷インキ組成物を印刷して得られる印刷物に関するものである。
【発明の効果】
【０００６】
本発明により、印刷物から放散するアルデヒド類を低減させた平版インキ組成物、及びそれを用いた印刷物を提供することが可能となる。
【発明を実施するための最良の形態】
【０００７】
以下、本発明について詳細に説明する。
本発明の平版インキ組成物は、ポリフェノールを含む植物抽出物を含有することを最大の特徴としている。アルデヒド類の放散低減作用は、植物から抽出されるポリフェノールが環境中に含まれる酸素によって酸化され反応性の高いキノン構造になりアルデヒド類と反応、あるいは３次元構造の内部にアルデヒド類を包接する物理的作用によるものと推定される。
【０００８】
ポリフェノールを含む植物抽出物としては、緑茶、ウーロン茶、紅茶、マテ茶等の茶類、アスナロ、カラマツ、クロベ、クリ、ハンノキ、ヒノキ、ヒイラギ、ユーカリ、カタバミ、タンポポ、ツワブキ、ペパーミント、ライラック、ラベンダー等の植物類、アボガド、アンズ、イチゴ、イチジク、カキ、キウイ、サクランボ、ツルコケモモ、ナシ、パイナップル、パパイヤ、ビワ、ブドウ、プラム、ブルーベリー、ブラックベリー、マンゴー、メロン、モモ、ラスベリー、リンゴ等の果実類、アニス種子、ウイキョウ種子、グレープフルーツ種子、セロリー種子、ひまわり種子、ヒメウイキョウ種子、ブドウ種子、カカオ豆、コーヒー豆、カシューナッツ、クリ、クルミ、ココナッツ、ピーナツ、ペカンナッツ等の種子類などからの抽出物が挙げられるが、これらに限定させるものではない。
【０００９】
抽出方法はポリフェノールが抽出される手法であれば公知のものを用いることができる。例えば、天然植物を細かく裁断した後、水、メタノール、エタノール、アセトン、プロピレングリコール、グリセリン等の抽出溶媒を用いて抽出操作を行いポリフェノールを含む植物抽出物を得ることができる。さらに通常の濃縮・乾燥により所望の濃度まで若しくは抽出溶媒を全て留去して濃縮状態にすることが好ましい方法として挙げることができる。これら植物抽出物に含まれるポリフェノール化合物としては、アントシアニジン、オーロン、カテキン、タンニン、サポニン、フラボン、フラボノール、フラバノノールなどが挙げられるが、これらに限定させるものではない。これらの中でも、茶類の葉より抽出される茶カテキンが好ましい。これらポリフェノールを含む植物抽出物は一種類のみを用いてもよく、また、二種類以上を併用してもよい。
【００１０】
本発明の平版印刷インキ組成物に含有されるポリフェノールを含む植物抽出物は、該印刷インキをアルデヒド類の放散を低減させる事ができる量で含有される必要があるが、一般的にはインキ中に０．０５〜１０重量％の範囲で含有せしめることが好ましいく、０．１〜５重量％の範囲内がさらに好ましい。
【００１１】
ポリフェノールを含む植物抽出物を含有する平版印刷インキ組成物を構成する成分のうち、ポリフェノールを含む植物抽出物以外の成分に関しては、一般的に平版印刷インキにおいて用いられるものを用いても特に差し障りはなく、例えば、インキ用バインダー樹脂としては、一般的なロジン変性フェノール樹脂、石油樹脂、石油樹脂アルキッド、アルキッド樹脂、エステルガム、ロジンアルキッドや、これらの変性物などが挙げられ、印刷インキ用樹脂の平版印刷インキ組成物中における含有量は２０〜７０重量％の範囲にあることが好ましい。また、植物油としては、アマニ油、キリ油、大豆油、大風子油、パーム油、ヒマシ油、ヤシ油、脱水ヒマシ油などが一例として挙げられ、また本発明の平版印刷用インキには植物油脂肪酸エステル類のようなインキ溶剤を配合せしめることもできる。これらの植物油やインキ溶剤の類は、平版印刷インキ組成物中に１〜４０重量％の範囲で含有せしめる事が好ましい。また、本発明の平版印刷インキ組成物には着色剤として有機顔料ないしは無機顔料を含有せしめることができる。通常用いられる顔料としては、ジスアゾイエロー、ブリリアントカーミン６Ｂ、フタロシアニンブルーが代表的なものであり、墨インキ用としてのカーボンブラック、そのほかの無機顔料なども用いられる。着色剤の平版印刷インキ組成物中における含有量は５〜３０重量％の範囲にあることが好ましい。
【実施例】
【００１２】
以下、実施例と比較例を示し本発明をより具体的に説明するが、以下の実施例等は本発明に何らの制限を与えるものではない。
（製造例１）  反応容器中に、ロジン変性フェノール樹脂（荒川化学工業製；重量平均分子量３００００、酸価２０ｍｇＫＯＨ／ｇ）５０部，大豆油（日清製油製）１５部，ＡＦソルベント６号（日本石油化学製）３４部およびアルミニウム  ジイソプロポキシド  モノエチルアセテート１部を入れ、１９０℃で１時間加熱保持しワニスＡを得た。
（実施例１）  製造例１で得たワニスＡ６０部とフタロシアニンブルー（東洋インキ製 ＬＩＯＮＯＬ  ＢＬＵＥ  ＦＧ７３３０）１８部を３本ロールで混練し、ナフテン酸マンガン１部、ＡＦソルベント６号２１部、サンカトールＮｏ．１（太陽化学製；ポリフェノール含量１０％）１部を混合し、タック値９．０の平版印刷インキ組成物Ａを得た。
（実施例２）  製造例１で得たワニスＡ６０部とフタロシアニンブルー（東洋インキ製 ＬＩＯＮＯＬ  ＢＬＵＥ  ＦＧ７３３０）１８部を３本ロールで混練し、ナフテン酸マンガン１部、ＡＦソルベント６号２１部、テアフラン９０Ｓ（伊藤園製；ポリフェノール含量９０％）１部を混合し、タック値９．２の平版印刷インキ組成物Ｂを得た。
（比較例  ）  製造例１で得たワニスＡ６０部とフタロシアニンブルー（東洋インキ製 ＬＩＯＮＯＬ  ＢＬＵＥ  ＦＧ７３３０）１８部を３本ロールで混練し、ナフテン酸マンガン１部、ＡＦソルベント６号２２部を混合し、タック値９．１の平版印刷インキ組成物Ｃを得た。
各平版印刷インキ組成物をＲＩテスター（明製作所製）にてコート紙に展色し、各展色物のアルデヒド放散量について試験した。試験方法はＪＩＳ  Ａ１９０１に準拠し、下記のように行った。
（アルデヒド放散量測定）２０Ｌのステンレスチャンバー内に試験体５枚を等間隔で並べ、純空気（Ｇ１グレード）、温度２８℃、相対湿度５０％、換気回数０．５回／時間で２４ｈｒのコンディショニングの後、１０Ｌのチャンバー内空気をポータブルポンプにてＤＮＰＨ捕集管（日本ｗａｔｅｒｓ製）に通気させ、アルデヒド類を捕集管に吸着させる。捕集管内のアルデヒド量を高速液体クロマトグラフィを用いて定量した。
（測定結果）
アルデヒド放散量（μｇ／ｍ３）
ホルムアルデヒド     アセトアルデヒド
コート紙             １０                 ２
実施例  使用インキＡ        １２                 ２
使用インキＢ           ８                 ＮＤ
比較例 使用インキＣ         ２０                 ４